(57)【特許請求の範囲】
【請求項１】
下記一般式（１）で表され、且つ、数平均分子量が３，０００〜１００，０００である重合体からなる含フッ素マクロ開始剤：
【化１】
0006591896.tif 000035
（上記一般式（１）中、
Ｒ2は炭素数１〜１８の直鎖状アルキル基であり、
Ｒ3およびＲ4はそれぞれ独立に水素原子または炭素数１から３のアルキル基であり、かつＲ3およびＲ4どちらか一方にひとつのカルボキシル基を含んでいてもよく、
Ｑは、下記一般式（２）で表される構造単位からなる重合体セグメントである。
【化２】
0006591896.tif 000036
上記一般式（２）中、
Ｒ1は水素原子またはメチル基であり、
Ｒｆは、下記式（４）で表されるフルオロアルキル基であり、
ｋは、０でない適当な整数である。
【化３】
0006591896.tif 000037
上記式（４）中、
ａは０〜３の整数であり、ｂは１〜２の整数であり、ｎ'は１〜６の整数であり、
−Ｃn'Ｆ2n'+1基は、−（ＣＦ2ＣＨ2）b−基のＣＨ2基に結合しており、
−（ＣＦ2ＣＦ2）a−基は、−（ＣＦ2ＣＨ2）b−基のＣＦ2基に結合している。）。
【請求項２】
上記一般式（２）において、
上記Ｒｆが、上記式（４）で表されるフルオロアルキル基であり、且つ、ａが１または２である請求項１記載の含フッ素マクロ開始剤。
【請求項３】
下記一般式（５）で表わされるトリチオ炭酸エステル化合物存在下、下記一般式（６）で表わされる含フッ素（メタ）アクリル酸エステルを、アゾ系ラジカル重合開始剤を用いて重合する工程
を含み、且つ、
当該重合が、硼ケイ酸強化ガラス製反応容器またはステンレス製反応容器中で行われる
ことを特徴とする、請求項１記載の含フッ素マクロ開始剤の製造方法：
【化４】
0006591896.tif 000038
（上記一般式（５）中、
Ｒ2は炭素数１〜１８の直鎖状アルキル基であり、
Ｒ3およびＲ4はそれぞれ独立に水素原子または炭素数１から３のアルキル基であり、かつＲ3およびＲ4どちらか一方にひとつのカルボキシル基を含んでいてもよい。）
【化５】
0006591896.tif 000039
（上記一般式（６）中、
Ｒ1は水素原子またはメチル基であり、
Ｒｆは、下記式（４）で表されるフルオロアルキル基である。
【化６】
0006591896.tif 000040
上記式（４）中、
ａは０〜３の整数であり、ｂは１〜２の整数であり、ｎ'は１〜６の整数であり、
−Ｃn'Ｆ2n'+1基は、−（ＣＦ2ＣＨ2）b−基のＣＨ2基に結合しており、
−（ＣＦ2ＣＦ2）a−基は、−（ＣＦ2ＣＨ2）b−基のＣＦ2基に結合している。）。
【請求項４】
上記一般式（２）において、
上記Ｒｆが、上記式（４）で表されるフルオロアルキル基であり、且つ、ａが１または２である請求項３記載の製造方法。
【発明の詳細な説明】
【技術分野】
【０００１】
本発明は、含フッ素マクロ開始剤及びその製造方法に関する。さらに詳しくは、重合体の一方の末端にトリチオ炭酸エステル基、他方の末端にシアノアルキル基をそれぞれ有する含フッ素マクロ開始剤及びその製造方法に関する。
【背景技術】
【０００２】
近年リビングラジカル重合技術の進歩に伴い、重合体の分子量、分子末端、分子量分布、分子鎖分子配列を精密に制御することができるようになった。特に可逆的付加開裂連鎖移動重合(ＲＡＦＴ重合)、原子移動ラジカル重合（ＡＴＲＰ）、ニトロキシドを介したラジカル重合（ＮＭＰ）等に代表される制御リビングラジカル重合では、アニオン重合等における低温重合およびモノマーの厳密な精製が不要であり、またモノマーの適用範囲が広いといった特長がある。さらに通常のラジカル重合条件で容易に行うことができる利点があり（工業的汎用性）、種々の構造及び機能をもつ共重合体または単独重合体を容易に作製することが可能となった。【０００３】
この中で、非特許文献１には、ＲＡＦＴ重合について、反応機構の検討、および置換基による反応性の検討などを含めて種々の研究がなされていることが記載されている。また、非特許文献２には、ＡＴＲＰについても種々の研究がなされていることが記載されている。非特許文献３には、ニトロキシドが介在するリビングフリーラジカル重合によって、種々のビニル系モノマーの重合を制御する試みが記載されている。【０００４】
また、これらの手法を用いて含フッ素ブロック共重合体を作製することができる（特許文献１〜６）。
例えば、特許文献１には、フッ素セグメントと非フッ素セグメントからなるブロック共重合体であって特定の接触角を有する撥水撥油性ブロック共重合体が開示されており、このような撥水撥油性ブロック共重合体が、特定の遷移金属触媒存在下で、まず非フッ素系モノマーを重合させ、次いでフッ素系モノマーを重合させる方法によって得られることが記載されている。【０００５】
また、特許文献２には、メチル基からなる繰り返し構造とジフルオロメチル基からなる繰り返し構造とを有する特定のフルオロ脂肪族基含有モノマーを重合単位として含むブロックコポリマーを含有する有機溶剤系塗布改良剤およびこれを用いて得られる光学フィルムが開示されている。ここで、特許文献２には、このようなブロックコポリマーが、例えば、アクリル酸エステル等からＡＴＲＰ法によってマクロ開始剤を得、このマクロ開始剤に、フルオロ脂肪族を有する（メタ）アクリレート単量体をＡＴＲＰ法によって重合することにより得られることが記載されている。【０００６】
また、特許文献３には、−Ｃ（＝Ｓ）Ｓ−基を有する特定の化合物存在下、少なくとも１つの重合性基を有する第１のモノマーを重合し、次いで、少なくとも１つの重合性基と、パーフルオロアルキル基を有する第２のモノマーを重合して、ブロック共重合体を得ることが記載されている。【０００７】
また、特許文献４には、表面処理剤として、含フッ素単量体から誘導される繰り返し単位を含む特定の含フッ素アクリル系セグメントと、非フッ素単量体から誘導される繰り返し単位を含む特定の非フッ素アクリル系セグメントを有してなる含フッ素アクリルブロック共重合体を含むものが開示されている。ここで、特許文献４には、銅触媒存在下で、先ず、非フッ素単量体を重合して非フッ素アクリル系セグメントを形成し、引き続き、この非フッ素アクリル系セグメントに対して含フッ素単量体を重合して含フッ素アクリル系セグメントを形成することによって含フッ素アクリルブロック共重合体が得られたことが記載されている。【０００８】
また、特許文献５には、特定の炭素原子数のフッ素化アルキル基を有する第１のラジカル重合性不飽和単量体と、反応性基を有する第２のラジカル重合性不飽和単量体とを必須の単量体成分として、ＡＴＲＰ等に基づくリビングラジカル重合により共重合して得られるブロック共重合体が開示されている。ここで、特許文献５には、まず、第２のラジカル重合性不飽和単量体をリビングラジカル重合させてから、第１のラジカル重合性不飽和単量体を加えてさらにリビングラジカル重合させることにより、ブロック共重合体が得られることが記載されている。【０００９】
さらに、特許文献６には、アルコキシアミン触媒存在下で第１モノマーを重合させて第１モノマーの重合体を得てから、アルコキシアミン触媒および第１モノマーの重合体の存在下で第２モノマーを重合させることによりブロック共重合体を製造する方法として、これらのモノマーのうちの少なくとも１種として含フッ素（メタ）アクリレートモノマーを採用したものが開示されている。【００１０】
しかしながら、制御リビングラジカル重合により含フッ素ビニル系モノマー（Ａ）と非フッ素ビニル系モノマー（Ｂ）からなる（Ａ）ｎ（Ｂ）ｍブロック共重合体を作製する場合、最初に非フッ素ビニル系モノマー（Ｂ）を重合し重合体（Ｂ）ｍを作製した後、含フッ素ビニル系モノマー（Ａ）を重合する必要があった。【００１１】
特にＲＡＦＴ重合では、含フッ素ビニル系モノマーの単独重合体（Ａ）ｎを得ることが困難な場合が多いため、通常、第一の重合工程で非フッ素ビニル系モノマー（Ｂ）、第二の重合工程で含フッ素ビニル系モノマー（Ａ）を重合し（Ｂ）ｍ（Ａ）ｎを製造する手法が採用される。【００１２】
例えば、含フッ素ビニル系モノマー単独のＲＡＦＴ重合例がいくつか報告されている（非特許文献４およびその引用文献参照）。しかしながら、含フッ素ビニル系モノマーとしては、側鎖フルオロアルキル鎖が短い（メタ）アクリル酸エステルに限られており重合手法として一般性に欠ける。また非特許文献４で用いられている４−シアノペンタン酸ジチオベンゾエートの類似化合物である２−シアノ−２−プロピルジチオベンゾエートを用いた、３，３，４，４，５，５，６，６，７，７，８，８，８−トリデカフルオロオクチルアクリレートの６０℃，１６時間の重合実験（本発明者らが実施）では、重合率１９％と不満足な結果であった。【００１３】
また、非フッ素ビニル系モノマーとして、長い側鎖をもつアクリル酸ステアリルもしくはメタクリル酸ステアリル、または、スチレンを含む含フッ素ブロック共重合体を製造する際、第一重合工程の非フッ素ビニル系モノマーの重合は進行するものの、含フッ素ビニル系モノマーを重合する第二重合工程ではリビング性が失われ、含フッ素ビニル系モノマー（Ａ）の単独重合体（Ａ）ｎが多量に生成する。【００１４】
さらに、非フッ素ビニル系モノマー（Ｂ）の側鎖が短い場合でも、含フッ素ビニル系モノマー（Ａ）の含有量の高い含フッ素ブロック共重合体を製造する場合のように、第一重合工程で生成する（Ｂ）ｍの重量にくらべて、第二重合工程で仕込まれる含フッ素ビニル系モノマー（Ａ）の重量が相対的に多い場合（例えば、（Ｂ）ｍ：（Ａ）＝２０重量％：８０重量％）、第二重合工程で含フッ素ビニル系モノマー（Ａ）の単独重合体（Ａ）nが生成する場合が多い。
【先行技術文献】
【特許文献】
【００１５】
【特許文献１】特開2004-300313号
【特許文献２】特開2006-63132号
【特許文献３】特開2008-297522号
【特許文献４】特開2009-242550号
【特許文献５】特開2010-235784号
【特許文献６】WO2011/099540号
【非特許文献】
【００１６】
【非特許文献１】Moad, G. et al., Aust. J. Chem. 2005, 58, 379-410
【非特許文献２】Matyjaszewski, K. et al., Chem. Rev. 2001, 101, 2921-2990
【非特許文献３】Benoit, D. et al., J. Am. Chem. Soc. 1999, 121, 3904
【非特許文献４】Koiry, B.P. et al., J. Fluorine Chem., 2013, 153, 137-142
【発明の概要】
【発明が解決しようとする課題】
【００１７】
本発明の目的は、含フッ素マクロ開始剤、特に、非フッ素ビニル系モノマーとして、長い側鎖をもつ（メタ）アクリル酸エステル又はスチレンを含有する含フッ素ブロック共重合体を製造することを可能とする含フッ素マクロ開始剤を提供することである。
【課題を解決するための手段】
【００１８】
本発明者らは、従来技術における上記の状況に鑑み、上記の問題点を克服しうる含フッ素マクロ開始剤を製造すべく鋭意研究した結果、特定の構造を有する含フッ素重合体をマクロ開始剤として用いると上記課題を解決しうること、並びに、特殊な反応条件下でこのような含フッ素マクロ開始剤を容易に製造し得ることを見出した。【００１９】
本発明によって、下記一般式（１）で表され、且つ、数平均分子量が３，０００〜１００，０００である重合体からなる含フッ素マクロ開始剤が提供される：【００２０】
【化１】
0006591896.tif 000002
（上記一般式（１）中、
Ｒ2は炭素数１〜１８の直鎖状アルキル基であり、
Ｒ3およびＲ4はそれぞれ独立に水素原子または炭素数１から３のアルキル基であり、かつＲ3およびＲ4どちらか一方にひとつのカルボキシル基を含んでいてもよく、
Ｑは、下記一般式（２）で表される構造単位からなる重合体セグメントである。【００２１】
【化２】
0006591896.tif 000003
上記一般式（２）中、
Ｒ1は水素原子またはメチル基であり、
Ｒｆは、下記式（３）で表されるフルオロアルキル基または下記式（４）で表されるフルオロアルキル基であり、
ｋは、０でない適当な整数である。【００２２】
【化３】
0006591896.tif 000004
上記式（３）中、ｎは１〜６の整数である。【００２３】
【化４】
0006591896.tif 000005
上記式（４）中、
ａは０〜３の整数であり、ｂは１〜２の整数であり、ｎ'は１〜６の整数であり、
−Ｃn'Ｆ2n'+1基は、−（ＣＦ2ＣＨ2）b−基のＣＨ2基に結合しており、
−（ＣＦ2ＣＦ2）a−基は、−（ＣＦ2ＣＨ2）b−基のＣＦ2基に結合している。）。【００２４】
かかる含フッ素マクロ開始剤（１）の製造方法に関して鋭意研究した結果、特殊な反応条件下で容易に製造しうることを見出し、その容易な製造方法も提供される。
そのような製造方法として、例えば、
下記一般式（５）で表わされるトリチオ炭酸エステル化合物存在下、下記一般式（６）で表わされる含フッ素（メタ）アクリル酸エステルを、アゾ系ラジカル重合開始剤を用いて重合する工程
を含むことを特徴とする、上記含フッ素マクロ開始剤の製造方法が挙げられる：【００２５】
【化５】
0006591896.tif 000006
（上記一般式（５）中、
Ｒ2は炭素数１〜１８の直鎖状アルキル基であり、
Ｒ3およびＲ4はそれぞれ独立に水素原子または炭素数１から３のアルキル基であり、かつＲ3およびＲ4どちらか一方にひとつのカルボキシル基を含んでいてもよい。）【００２６】
【化６】
0006591896.tif 000007
（上記一般式（６）中、
Ｒ1は水素原子またはメチル基であり、
Ｒｆは、下記式（３）で表されるフルオロアルキル基または下記式（４）で表されるフルオロアルキル基である。【００２７】
【化７】
0006591896.tif 000008
上記式（３）中、ｎは１〜６の整数である。【００２８】
【化８】
0006591896.tif 000009
上記式（４）中、
ａは０〜３の整数であり、ｂは１〜２の整数であり、ｎ'は１〜６の整数であり、
−Ｃn'Ｆ2n'+1基は、−（ＣＦ2ＣＨ2）b−基のＣＨ2基に結合しており、
−（ＣＦ2ＣＦ2）a−基は、−（ＣＦ2ＣＨ2）b−基のＣＦ2基に結合している。）。
【発明の効果】
【００２９】
本発明の含フッ素マクロ開始剤を用いることで、非フッ素ビニル系モノマーとして、長い側鎖をもつ（メタ）アクリル酸ステアリルまたはスチレンを含有する含フッ素ブロック共重合体を製造することが可能となった。また含フッ素ビニル系モノマーの含有量の高い含フッ素ブロック共重合体も製造することが可能となった。
【図面の簡単な説明】
【００３０】
【図１】参考実施例２−１および参考例２−１で得られた重合体のＧＰＣチャートである。ここで、参考実施例２−１の重合体は、第一段階重合工程で含フッ素ビニル系モノマーを重合して含フッ素マクロ開始剤を製造したのち、第二段階重合工程でアクリル酸ステアリルを重合して得られたものであり、参考例２−１の重合体は第一段階重合工程でアクリル酸ステアリルを重合させたのち、第二段階重合工程で含フッ素ビニル系モノマーを重合して得られたものである。
【図２】実施例２−２で得られた重合体のＧＰＣチャートである。ここで、実施例２−２の重合体は、第一段階重合工程で含フッ素ビニル系モノマーを重合して含フッ素マクロ開始剤を製造したのち、第二段階重合工程でアクリル酸ステアリルを重合して得られたものである。
【発明を実施するための形態】
【００３１】
以下、本発明を実施するための形態について説明する。
〔含フッ素マクロ開始剤〕
本発明の含フッ素マクロ開始剤は、下記一般式（１）で表され、且つ、数平均分子量が３，０００〜１００，０００である重合体からなる。
【００３２】
【化９】
0006591896.tif 000010
ここで、上記一般式（１）中、
Ｒ2は炭素数１〜１８の直鎖状アルキル基であり、
Ｒ3およびＲ4はそれぞれ独立に水素原子または炭素数１から３のアルキル基であり、かつＲ3およびＲ4どちらか一方にひとつのカルボキシル基を含んでいてもよく、
Ｑは、下記一般式（２）で表される構造単位からなる重合体セグメントである。
【００３３】
【化１０】
0006591896.tif 000011
上記一般式（２）中、
Ｒ1は水素原子またはメチル基であり、
Ｒｆは、下記式（３）で表されるフルオロアルキル基または下記式（４）で表されるフルオロアルキル基であり、
ｋは、０でない適当な整数である。
【００３４】
【化１１】
0006591896.tif 000012
上記式（３）中、ｎは１〜６の整数である。
【００３５】
【化１２】
0006591896.tif 000013
上記式（４）中、
ａは０〜３の整数であり、ｂは１〜２の整数であり、ｎ'は１〜６の整数であり、
−Ｃn'Ｆ2n'+1基は−（ＣＦ2ＣＨ2）b−基のＣＨ2基に結合しており、−（ＣＦ2ＣＦ2）a−基は、−（ＣＦ2ＣＨ2）b−基のＣＦ2基に結合している。
【００３６】
ここで、上記Ｒｆが、上記式（４）で表されるフルオロアルキル基である場合、生体蓄積性および環境負荷の観点から、ａが１または２であることが好ましい。
一方、上記Ｒｆが、上記式（３）で表されるフルオロアルキル基である場合、生体蓄積性および環境負荷の観点から、nが４または６であることが好ましい。
【００３７】
このようなＲｆの具体例としては、
1,1,2,2,3,3,4,4,4−ノナフルオロブチル基、
1,1,2,2,3,3,4,4,5,5,6,6,6−トリデカフルオロヘキシル基、
1,1,3,3,4,4,5,5,6,6,6−ウンデカフルオロヘキシル基、
1,1,2,2,3,3,5,5,6,6,6−ウンデカフルオロヘキシル基、
1,1,3,3,4,4,5,5,6,6,7,7,8,8,8−ペンタデカフルオロオクチル基、
1,1,2,2,3,3,5,5,6,6,7,7,8,8,8−ペンタデカフルオロオクチル基、
1,1,2,2,3,3,4,4,5,5,7,7,8,8,8−ペンタデカフルオロオクチル基、
1,1,2,2,3,3,5,5,6,6,7,7,8,8,9,9,10,10,10−ノナデカフルオロデシル基、
1,1,2,2,3,3,4,4,5,5,7,7,8,8,9,9,10,10,10−ノナデカフルオロデシル基、
1,1,2,2,3,3,4,4,5,5,6,6,7,7,9,9,10,10,10−ノナデカフルオロデシル基、
1,1,2,2,3,3,4,4,5,5,7,7,8,8,9,9,10,10,11,11,12,12,12−トリエイコサフルオロドデシル基、
1,1,3,3,5,5,6,6,7,7,8,8,8−トリデカフルオロオクチル基、
1,1,2,2,3,3,5,5,7,7,8,8,8−トリデカフルオロオクチル基、
1,1,3,3,5,5,6,6,7,7,8,8,9,9,10,10,10−ヘプタデカフルオロデシル基、
1,1,2,2,3,3,5,5,7,7,8,8,9,9,10,10,10−ヘプタデカフルオロデシル基、
1,1,2,2,3,3,4,4,5,5,7,7,9,9,10,10,10−ヘプタデカフルオロデシル基、
1,1,2,2,3,3,5,5,7,7,8,8,9,9,10,10,11,11,12,12,12−ヘンエイコサフルオロドデシル基、
1,1,2,2,3,3,4,4,5,5,7,7,9,9,10,10,11,11,12,12,12−ヘンエイコサフルオロドデシル基、
1,1,2,2,3,3,4,4,5,5,7,7,9,9,10,10,11,11,12,12,13,13,14,14,14−ペンタエイコサフルオロテトラデシル基
が挙げられる。
【００３８】
また、本発明において上記Ｒ2は炭素数1〜18の直鎖状アルキル基である。ただ、後述する本発明の製造方法において用いられる後述のトリチオ炭酸エステル化合物（５）の耐加水分解性を考慮すると、Ｒ2が炭素数6〜18の直鎖状アルキル基であることが好ましい。
【００３９】
また、上記Ｒ3およびＲ4はそれぞれ独立に水素原子または炭素数1から3のアルキル基であり、Ｒ3およびＲ4どちらか一方にひとつのカルボキシル基を含んでいてもよい。このようなＲ3およびＲ4として、例えば、水素原子、メチル基、エチル基、n−プロピル基、イソプロピル基、2−カルボキシエチル基等が挙げられる。
【００４０】
ここで、上述したように、本発明の含フッ素マクロ開始剤を構成する上記重合体セグメントＱは、上記一般式（２）で表される構造単位からなる。本発明において、上記重合体セグメントＱを構成する上記一般式（２）で表される構造単位は、１種単独であっても良く、あるいは、２種以上の組み合わせであっても良い。
このような本発明の含フッ素マクロ開始剤を構成する重合体の具体例として、以下のものが挙げられる（下記式において、ｋ'は０でない適当な整数である。）。
【００４１】
【化１３−１】
0006591896.tif 000014
【００４２】
【化１３−２】
0006591896.tif 000015
【００４３】
【化１３−３】
0006591896.tif 000016
【００４４】
【化１３−４】
0006591896.tif 000017
【００４５】
【化１３−５】
0006591896.tif 000018
【００４６】
【化１３−６】
0006591896.tif 000019
本発明の含フッ素マクロ開始剤は３，０００〜１００，０００の数平均分子量を有している。ここでいう数平均分子量とは、1Ｈ−ＮＭＲより求めた分子量である。
【００４７】
この数平均分子量について、算出方法は特に限定されないものの、例えば、本発明の含フッ素マクロ開始剤における上記重合体セグメントＱ以外の部分に由来するＨピークの積算値に対する上記重合体セグメントＱに由来するＨピークの積算値の比に基づき求めることができる。ここで、この数平均分子量は、後述する本発明の製造方法により、後述するトリチオ炭酸エステル化合物（５）と１種類の含フッ素（メタ）アクリル酸エステル（６）を用いて得られる含フッ素マクロ開始剤を例に取ると、トリチオ炭酸エステル化合物（５）に対応する部分の分子量をＭ0、含フッ素（メタ）アクリル酸エステル（６）の分子量をＭ1、トリチオ炭酸エステル化合物（５）に対応する部分に特徴的な適当なＨピークの積算値および該ピークに対応するＨの数をそれぞれＩ0およびＮ0、含フッ素（メタ）アクリル酸エステル（６）に特徴的な適当なＨピークの積算値および該ピークに対応するＨの数をそれぞれＩ1およびＮ1として、下記式（Ｅｑ−１'）
Ｍ'＝Ｍ0＋〔Ｍ1×（Ｉ1／Ｎ1）／（Ｉ0／Ｎ0）〕      ・・・（Ｅｑ−１'）
で求められるＭ'として求めることができる。ただ、本発明では、便宜上下記実施例に基づき、下記式（Ｅｑ−１）
Ｍ＝Ｍ1×（Ｉ1／Ｎ1）／（Ｉ0／Ｎ0）      ・・・（Ｅｑ−１）
で求められるＭをもって、含フッ素マクロ開始剤の数平均分子量としてもよい。
【００４８】
この場合、上記（Ｉ1／Ｎ1）／（Ｉ0／Ｎ0）の値が、含フッ素（メタ）アクリル酸エステル（６）から導かれる構造単位についての上記ｋに該当することになる。
ここで、本発明の含フッ素マクロ開始剤を構成する重合体において、上記重合体セグメントＱが２種以上の上記一般式（２）で表される構造単位からなる場合に上記ｋが満たすべき関係について、厳密に見ると、
上記重合体セグメントＱが、ｘ種類の上記一般式（２）で表される構造単位からなると仮定したうえで、
上記一般式（２）で表される構造単位のうちのｉ種類目（あるいは、対応する含フッ素（メタ）アクリル酸エステル（６））についてのｋおよび分子量をそれぞれｋiおよびＭiとし、かつ、
本発明の含フッ素マクロ開始剤を構成する重合体における、上記重合体セグメントＱ以外の部分（あるいは、対応するトリチオ炭酸エステル化合物（５））の分子量をＭ0とすると、
上記式（Ｅｑ−１'）の考え方に基づく場合には、
【００４９】
【数１】
0006591896.tif 000020
の値が、
上記式（Ｅｑ−１）の考え方に基づく場合には、
【００５０】
【数２】
0006591896.tif 000021
の値が、それぞれ、本発明の含フッ素マクロ開始剤を構成する重合体について規定する数平均分子量となる。
【００５１】
〔含フッ素マクロ開始剤の製造方法〕
上述した本発明の含フッ素マクロ開始剤の製造方法は、特に限定されない。
ただ、本発明における典型的な態様において、上述した本発明の含フッ素マクロ開始剤は、下記一般式（５）で表わされるトリチオ炭酸エステル化合物存在下、下記一般式（６）で表わされる含フッ素（メタ）アクリル酸エステルを、アゾ系ラジカル重合開始剤を用いて重合する工程を含む製造方法によって好適に得ることができる：
【００５２】
【化１４】
0006591896.tif 000022
ここで、上記一般式（５）中、
Ｒ2は炭素数１〜１８の直鎖状アルキル基であり、
Ｒ3およびＲ4はそれぞれ独立に水素原子または炭素数１から３のアルキル基であり、かつＲ3およびＲ4どちらか一方にひとつのカルボキシル基を含んでいてもよい。
【００５３】
【化１５】
0006591896.tif 000023
上記一般式（６）中、
Ｒ1は水素原子またはメチル基であり、
Ｒｆは、下記式（３）で表されるフルオロアルキル基または下記式（４）で表されるフルオロアルキル基である。
【００５４】
【化１６】
0006591896.tif 000024
上記式（３）中、ｎは１〜６の整数である。
【００５５】
【化１７】
0006591896.tif 000025
上記式（４）中、
ａは０〜３の整数であり、ｂは１〜２の整数であり、ｎ'は１〜６の整数であり、
−Ｃn'Ｆ2n'+1基は、−（ＣＦ2ＣＨ2）b−基のＣＨ2基に結合しており、
−（ＣＦ2ＣＦ2）a−基は、−（ＣＦ2ＣＨ2）b−基のＣＦ2基に結合している。
【００５６】
ここで、上記Ｒｆが、上記式（４）で表されるフルオロアルキル基である場合、ａが１または２であることが好ましい。
一方、上記Ｒｆが、上記式（３）で表されるフルオロアルキル基である場合、nが４または６であることが好ましい。
【００５７】
なお、本明細書において、「（メタ）アクリル酸エステル」という語句は、アクリル酸エステルおよびメタクリル酸エステルの両方を包含する概念として用いられる。
ここで、本発明においては、含フッ素（メタ）アクリル酸エステルの重合速度および重合率の観点から、本発明の含フッ素マクロ開始剤を製造する際に用いられるＲＡＦＴ剤として上記トリチオ炭酸エステル化合物（５）が用いられる。本発明で用いられるトリチオ炭酸エステル化合物（５）の好適な具体例としては、2−シアノ−2−プロピルドデシルトリチオ炭酸エステル、4−シアノ−4−〔(ドデシルスルファニルチオカルボニル)スルファニル〕ペンタン酸、シアノメチルドデシルトリチオ炭酸エステル等が挙げられる。
【００５８】
トリチオ炭酸エステル化合物の使用量については一概には言えないものの、一応の目安となる使用量は、下式によって求めることができる。
Ｗ(RAFT)＝Ｗ(FA)×Ｍ(RAFT)／ＭＷ(FMI)
ここで、
Ｗ(RAFT)：トリチオ炭酸エステルの使用量（ｇ）
Ｗ(FA)：含フッ素(メタ)アクリル酸エステルの使用量（ｇ）
Ｍ(RAFT)：トリチオ炭酸エステル化合物の分子量（ｇ／ｍｏｌ）
ＭＷ(FMI)：含フッ素マクロ開始剤の目標分子量（ｇ／ｍｏｌ）
である。
【００５９】
本発明における好適な態様においては、含フッ素(メタ)アクリル酸エステルに対して、通常はおおよそ０．２〜１５ｗｔ％のトリチオ炭酸エステル化合物（５）が用いられる。
また、本発明の含フッ素マクロ開始剤を製造する際に用いられる一般式（６）で表わされる含フッ素（メタ）アクリル酸エステルの好適な具体例としては、
3,3,4,4,5,5,6,6,6−ノナフルオロヘキシルアクリレート、
3,3,4,4,5,5,6,6,7,7,8,8,8−トリデカフルオロオクチルアクリレート、
3,3,5,5,6,6,7,7,8,8,8−ウンデカフルオロオクチルアクリレート、
3,3,4,4,5,5,7,7,8,8,8−ウンデカフルオロオクチルアクリレート、
3,3,5,5,6,6,7,7,8,8,9,9,10,10,10−ペンタデカフルオロデシルアクリレート、
3,3,4,4,5,5,7,7,8,8,9,9,10,10,10−ペンタデカフルオロデシルアクリレート、
3,3,4,4,5,5,6,6,7,7,9,9,10,10,10−ペンタデカフルオロデシルアクリレート、
3,3,4,4,5,5,7,7,8,8,9,9,10,10,11,11,12,12,12−ノナデカフルオロドデシルアクリレート、
3,3,4,4,5,5,6,6,7,7,9,9,10,10,11,11,12,12,12−ノナデカフルオロドデシルアクリレート、
3,3,4,4,5,5,6,6,7,7,8,8,9,9,11,11,12,12,12−ノナデカフルオロドデシルアクリレート、
3,3,4,4,5,5,6,6,7,7,9,9,10,10,11,11,12,12,13,13,14,14,14−トリエイコサフルオロテトラデシルアクリレート、
3,3,5,5,7,7,8,8,9,9,10,10,10−トリデカフルオロデシルアクリレート、
3,3,4,4,5,5,7,7,9,9,10,10,10−トリデカフルオロデシルアクリレート、
3,3,5,5,7,7,8,8,9,9,10,10,11,11,12,12,12−ヘプタデカフルオロドデシルアクリレート、
3,3,4,4,5,5,7,7,9,9,10,10,11,11,12,12,12−ヘプタデカフルオロドデシルアクリレート、
3,3,4,4,5,5,6,6,7,7,9,9,11,11,12,12,12−ヘプタデカフルオロドデシルアクリレート、
3,3,4,4,5,5,7,7,9,9,10,10,11,11,12,12,13,13,14,14,14−ヘンエイコサフルオロテトラデシルアクリレート、
3,3,4,4,5,5,6,6,7,7,9,9,11,11,12,12,13,13,14,14,14−ヘンエイコサフルオロテトラデシルアクリレート、
3,3,4,4,5,5,6,6,7,7,9,9,11,11,12,12,13,13,14,14,15,15,16,16,16−ペンタエイコサフルオロヘキサデシルアクリレート、
3,3,4,4,5,5,6,6,6−ノナフルオロヘキシルメタクリレート、
3,3,4,4,5,5,6,6,7,7,8,8,8−トリデカフルオロオクチルメタクリレート、
3,3,5,5,6,6,7,7,8,8,8−ウンデカフルオロオクチルメタクリレート、
3,3,4,4,5,5,7,7,8,8,8−ウンデカフルオロオクチルメタクリレート、
3,3,5,5,6,6,7,7,8,8,9,9,10,10,10−ペンタデカフルオロデシルメタクリレート、
3,3,4,4,5,5,7,7,8,8,9,9,10,10,10−ペンタデカフルオロデシルメタクリレート、
3,3,4,4,5,5,6,6,7,7,9,9,10,10,10−ペンタデカフルオロデシルメタクリレート、
3,3,4,4,5,5,7,7,8,8,9,9,10,10,11,11,12,12,12−ノナデカフルオロドデシルメタクリレート、
3,3,4,4,5,5,6,6,7,7,9,9,10,10,11,11,12,12,12−ノナデカフルオロドデシルメタクリレート、
3,3,4,4,5,5,6,6,7,7,8,8,9,9,11,11,12,12,12−ノナデカフルオロドデシルメタクリレート、
3,3,4,4,5,5,6,6,7,7,9,9,10,10,11,11,12,12,13,13,14,14,14−トリエイコサフルオロテトラデシルメタクリレート、
3,3,5,5,7,7,8,8,9,9,10,10,10−トリデカフルオロデシルメタクリレート、
3,3,4,4,5,5,7,7,9,9,10,10,10−トリデカフルオロデシルメタクリレート、
3,3,5,5,7,7,8,8,9,9,10,10,11,11,12,12,12−ヘプタデカフルオロドデシルメタクリレート、
3,3,4,4,5,5,7,7,9,9,10,10,11,11,12,12,12−ヘプタデカフルオロドデシルメタクリレート、
3,3,4,4,5,5,6,6,7,7,9,9,11,11,12,12,12−ヘプタデカフルオロドデシルメタクリレート、
3,3,4,4,5,5,7,7,9,9,10,10,11,11,12,12,13,13,14,14,14−ヘンエイコサフルオロテトラデシルメタクリレート、
3,3,4,4,5,5,6,6,7,7,9,9,11,11,12,12,13,13,14,14,14−ヘンエイコサフルオロテトラデシルメタクリレート、
3,3,4,4,5,5,6,6,7,7,9,9,11,11,12,12,13,13,14,14,15,15,16,16,16−ペンタエイコサフルオロヘキサデシルメタクリレート
が例示される。
【００６０】
本発明において、上記含フッ素（メタ）アクリル酸エステル（６）は、１種単独で用いてもよく、あるいは、２種以上を組み合わせて用いても良い。
また、本発明においては、含フッ素マクロ開始剤を製造する際に用いられるラジカル重合開始剤としてアゾ系ラジカル重合開始剤が用いられる。本発明で用いられるアゾ系ラジカル重合開始剤としては、特に限定はないものの、好適な具体例として、２，２'−アゾビス（イソブチロニトリル）、２，２'−アゾビス（２，４−ジメチルバレロニトリル）、４，４'−アゾビス（４−シアノ吉草酸）、１，１'−アゾビス（シクロヘキサン−１−カルボニトリル）等が挙げられる。
【００６１】
本発明における好適な態様において、アゾ系ラジカル重合開始剤はトリチオ炭酸エステル化合物（５）に対して、通常は５〜４５モル％、好ましくは５〜３０モル％、より好ましくは１０〜２０モル％用いられる。５モル％より少ないと、重合収率の低下につながる場合がある。また３０モル％より多い場合、特に４５モル％より多い場合、不活性な（トリチオ炭酸エステル化合物が関与しない）含フッ素（メタ）アクリル酸エステル（６）の単独重合体が生成し易くなる傾向にある。アゾ系ラジカル重合開始剤の使用量は、含フッ素（メタ）アクリル酸エステル（６）の反応性によっても左右される。一般に、反応性が低い含フッ素（メタ）アクリル酸エステル（６）の場合は、アゾ系ラジカル重合開始剤を高濃度で使用する。逆に反応性が高い場合は低濃度でアゾ系ラジカル重合開始剤を使用する。
【００６２】
含フッ素（メタ）アクリル酸エステル（６）の重合は、無溶媒（塊状）下で、または適当な有機溶媒中で行うことができる。重合反応に用いられる溶媒としては、１，３−ビス（トリフルオロメチル）ベンゼン等の含フッ素溶媒が好適である。含フッ素（メタ）アクリル酸エステル（６）に対して含フッ素溶媒は、一定の重合速度および重合収率を確保する観点から、通常０〜３００ｗｔ％、より好ましくは０〜２００ｗｔ％用いられる。３００ｗｔ％より多い場合、重合速度の低下および重合収率の低下につながる場合がある。
【００６３】
含フッ素（メタ）アクリル酸エステル（６）の重合は、通常０〜１５０℃、好ましくは４０〜１００℃で行われる。さらに詳しくは、含フッ素アクリル酸エステルの重合は４０〜８０℃、含フッ素メタクリル酸エステルの重合は、６０〜１００℃でそれぞれ行われるのが好ましい。０℃未満では、十分な重合速度が達成されず重合収率の低下につながる場合がある。一方、１５０℃を越えると、望まれない連鎖移動反応が起こる場合がある。
【００６４】
含フッ素（メタ）アクリル酸エステル（６）をトリチオ炭酸エステル化合物（５）の存在下、アゾ系ラジカル重合開始剤を用いて重合する際に用いられる反応容器としては、トリチオ炭酸エステル化合物（５）の分解や、重合反応の停止等、重合反応を行う上での不具合が生じない限り特に限定はないものの、硼ケイ酸ガラス製反応容器が好ましい。ここで、本発明で用いることのできる硼ケイ酸ガラス製反応容器として、一般的に市販されている硼ケイ酸ガラス製反応容器を用いても良い場合があるが、重合反応途中でトリチオ炭酸エステル化合物（５）が分解し重合反応が停止する場合があるため、安定的に高い重合収率を達成することができない場合が多い傾向にある。
【００６５】
以上の理由から、本発明において上記重合反応を行う際に用いられる反応容器としては硼ケイ酸強化ガラス製反応容器が推奨される。硼ケイ酸強化ガラスは硼ケイ酸ガラスを風冷強化することによって製造される。
【００６６】
本発明の含フッ素マクロ開始剤が、硼ケイ酸強化ガラス製の反応容器を用いることで容易かつ効率的に製造できる理由は明らかではないが、おそらく容器表面がトリチオ炭酸エステル化合物（５）に対して化学的にまたは物理的に不活性な構造を有しているためと推測される。
【００６７】
好ましい反応容器の具体例として、耐圧ガラス工業株式会社製Ｈｉｐｅｒ Ｇｌａｓｓ（登録商標）シリンダーなどが挙げられる。例えば、ＨＰＧ−１０、ＨＰＧ−９６、ＴＥＭ−Ｕ１０００Ｎ、ＴＥＭ−Ｖ−１００、ＴＥＭ−Ｖ−２００、ＴＥＭ−Ｖ−３００、ＴＥＭ−Ｖ−５００、ＴＥＭ−４−Ｂ１−２Ｌ、ＴＥＭ−４−Ｂ１−４Ｌ（何れも耐圧ガラス工業株式会社製）が挙げられる。
【００６８】
また、本発明において、本発明者らは、上記重合反応を行う際に用いられる反応容器として、硼ケイ酸強化ガラス製反応容器のほかに、ステンレス製反応容器も好適に用いることができることを確認している。
【００６９】
したがって、本発明に掛かる製造方法においては、上記重合反応を、硼ケイ酸強化ガラス製反応容器またはステンレス製反応容器中で行うことが好ましい。
本発明の含フッ素マクロ開始剤は、（Ａ）ｎ（Ｂ）ｍ、（Ａ）ｎ（Ｂ）ｍ（Ａ）ｌまたは（Ａ）ｎ（Ｂ）ｍ（Ｃ）ｌのような含フッ素ブロック共重合体を製造する際に好適に用いることができる。特に、従来ＲＡＦＴ重合ではブロック重合が困難な非フッ素（メタ）アクリル酸エステルまたはスチレンを含む含フッ素ブロック共重合体を製造する場合に好適に使用することができる。また、含フッ素（メタ）アクリル酸エステルの共重合率の高い含フッ素ブロック共重合体を製造する場合にも好適である。
【００７０】
本発明の含フッ素マクロ開始剤から誘導される上記含フッ素ブロック共重合体は、良好な静的撥水撥油性および動的撥水撥油性能を有し、種々の表面処理剤に応用できる。
【実施例】
【００７１】
次に実施例によって本発明を説明する。
〔GPC分析〕
カラム：Ｓｈｏｄｅｘ  ＫＦ−８０７Ｌ（昭和電工(株)製）×４本を使用した。
測定温度：40℃
サンプル注入量：100μｌ
流出速度：１ｍｌ／ｍｉｎ
溶離液：テトラヒドロフラン【００７２】
〔分子量測定〕
含フッ素マクロ開始剤の数平均分子量は1Ｈ−ＮＭＲ測定により下式から求めた。
Ｍ(MI)＝Ｍ(FA)×Ｉ(Ha)／Ｉ(Hb)
ここで、
Ｍ(MI)：含フッ素マクロ開始剤の分子量
Ｍ(FA)：含フッ素（メタ）アクリル酸エステルの分子量
Ｉ(Ha)：ピークＨaの積分値
Ｉ(Hb)：ピークＨbの積分値
を表す（下記化学式参照）。【００７３】
【化１８】
0006591896.tif 000026
装置：ＪＥＯＬ：ＪＮＭ−ＬＡ３００（日本電子株式会社）
溶媒：ヘキサフルオロベンゼン
ケミカルシフト：1ＨはＴＭＳ基準、19ＦはＣＦＣｌ3基準【００７４】
〔重合率〕
重合率＝重合溶液の固形分濃度(実測値)／重合率100%を仮定したときの固形分濃度(計算値)【００７５】
〔撥水撥油性能〕
スピンコーターによりブロック共重合体６ｗｔ％テトラヒドロフラン溶液をＳＵＳ３０４プレート（０．８＊１５＊５０ｍｍ）表面に塗布し、乾燥後ＤｒｏｐＭａｓｔｅｒ ＤＭ５００（協和界面科学株式会社製）で、動的接触角を測定した。
ここで、動的接触角として、下記に示すように、水に対する接触角と、ｎ−ヘキサデカンに対する接触角を測定した。【００７６】
〔分子末端の分析〕
フーリエ変換赤外分光法（ＦＴ−ＩＲ−４８０Ｐｌｕｓ：日本分光製）により行った。
実施例で使用した化学品の略称を以下に示す。
ＡＩＢＮ：２，２'−アゾビス（イソブチロニトリル）〔和光純薬製〕
Ｖ−６５：２，２'−アゾビス（２，４−ジメチルバレロニトリル）〔和光純薬製〕
ＭＴＦ：１，３−ビス（トリフルオロメチル）ベンゼン
ＣＤＳＴＳＰ：４−シアノ−４−〔（ドデシルスルファニルチオカルボニル）スルファニル〕ペンタン酸（Ａｌｄｒｉｃｈ社製：構造式を下記に示す。）【００７７】
【化１９】
0006591896.tif 000027
ＣＰＤＴＣ：２−シアノ−２−プロピルドデシルトリチオ炭酸エステル（Ａｌｄｒｉｃｈ社製：構造式を下記に示す。）【００７８】
【化２０】
0006591896.tif 000028
ＣＭＤＴＣ：シアノメチルドデシルトリチオ炭酸エステル（Ａｌｄｒｉｃｈ社製：構造式を下記に示す。）【００７９】
【化２１】
0006591896.tif 000029
ＦＡＡＣ４：３，３，４，４，５，５，６，６，６−ノナフルオロヘキシルアクリレート
ＦＡＡＣ６：３，３，４，４，５，５，６，６，７，７，８，８，８−トリデカフルオロオクチルアクリレート
ＦＡＡＣ１０（２Ｈ）：３，３，４，４，５，５，６，６，７，７，９，９，１０，１０，１１，１１，１２，１２，１２−ノナデカフルオロドデシルアクリレート
ＦＡＭＡＣ６：３，３，４，４，５，５，６，６，７，７，８，８，８−トリデカフルオロオクチルメタクリレート【００８０】
（参考例１−１）
内容量５０ｍｌの硼ケイ酸ガラス製シュレンクチューブ（有限会社桐山製作所製）にマグネット攪拌子、ＦＡＡＣ４  １．５ｇ、ＣＤＳＴＳＰ  ６０ｍｇ、Ｖ−６５  ７．４ｍｇ、およびＭＴＦ  １．０ｇを仕込んだ。液体窒素にシュレンクチューブを浸漬し内容物を凍結後、油回転式真空ポンプによりシュレンクチューブ内を５分間脱気し、次いで６０℃のオイルバスにシュレンクチューブを浸漬した。重合開始から８０分程経過した時点で、多量の黄色不溶物が反応容器内に析出した。１６時間後シュレンクチューブを室温まで冷却後、シュレンクチューブ内を大気圧に開放した。重合溶液の固形分測定から、重合率は３％であった。
【００８１】
（参考例１−２）
ＦＡＡＣ４の代わりにＦＡＡＣ６  １．５ｇ仕込んだ以外は参考例１−１と同様に重合反応を行った。尚、参考例１−１と同様に重合開始から６０分程で多量の黄色不溶物が反応容器内に析出した。重合率は２％であった。【００８２】
（参考例１−３）
ＦＡＡＣ４の代わりにＦＡＡＣ１０（２Ｈ）  １．５ｇ仕込んだ以外は参考例１−１と同様に重合反応を行った。重合開始から１００分程で、多量の黄色不溶物が反応容器内に析出した。重合率は３％であった。【００８３】
（参考例１−４）
ＣＤＳＴＳＰの代わりにＣＰＤＴＣ  ５２ｍｇ仕込んだ以外は参考例１−２と同様に重合反応を行った。尚、重合開始から１８０分程で少量の黄色不溶物が反応容器内に析出した。重合率は３％であった。【００８４】
（参考例１−５）
ＣＤＳＴＳＰの代わりにＣＰＤＴＣ  ５２ｍｇ仕込んだ以外は参考例１−３と同様に重合反応を行った。尚、重合開始から１８０分程で少量の黄色不溶物が反応容器内に析出した。重合率は５％であった。
参考例１−１〜１−５の結果を表１にまとめた。【００８５】
【表１】
0006591896.tif 000030
【００８６】
（実施例１−８〜１−１３、並びに、参考実施例１−１〜１−７および１−１４）
内容量９６ｍｌのＨｉｐｅｒ Ｇｌａｓｓ（登録商標）シリンダー（ＨＰＧ−９６：耐圧ガラス工業株式会社製）にマグネット攪拌子、含フッ素（メタ）アクリル酸エステル１．５ｇ、所定量のＲＡＦＴ剤、所定量の重合開始剤、およびＭＴＦ  １．０ｇを仕込んだ。液体窒素にシリンダーを浸漬し内容物を凍結後、油回転式真空ポンプにより５分間脱気した。ニードルバルブを閉じた後、６０℃または８０℃のオイルバスにシリンダーを浸漬した。１６時間後シリンダーを室温まで冷却後、シリンダー内を大気圧に開放し、含フッ素マクロ開始剤の重合溶液を得た。内容物の固形分濃度から重合率を求めた。また、重合溶液をメタノールに加えて再沈したのち減圧乾燥器内で乾燥することにより含フッ素マクロ開始剤を単離した。得られた含フッ素マクロ開始剤について、1Ｈ−ＮＭＲで分析し、数平均分子量を求めた。また、含フッ素マクロ開始剤のニトリル基含有分子末端の存在は、赤外分光法により２２３４〜２２３６ｃｍ-1のニトリル基の吸収により確認した。一方のトリチオ炭酸エステル分子末端の存在は、1Ｈ−ＮＭＲにおいて、-S-C(=S)-S-CH2-C11H23に帰属される３．０〜３．３ｐｐｍのピークにより確認した。
【００８７】
【表２】
0006591896.tif 000031
【００８８】
【表３】
0006591896.tif 000032
【００８９】
【表４】
0006591896.tif 000033
【００９０】
（参考実施例２−１）
（含フッ素マクロ開始剤の作製）
内容量９６ｍｌのＨｉｐｅｒ Ｇｌａｓｓ（登録商標）シリンダー（ＨＰＧ−９６：耐圧ガラス工業株式会社製）にマグネット攪拌子、ＦＡＡＣ６  ４．０ｇ、ＣＤＳＴＳＰ  ０．１０ｇ、Ｖ−６５  １２．３ｍｇおよびＭＴＦ  ２．６ｇを仕込んだ。液体窒素にシリンダーを浸漬し内容物を凍結後、油回転式真空ポンプにより５分間脱気した。ニードルバルブを閉じた後、６０℃のオイルバスにシリンダーを浸漬した。１６時間後、シリンダーを室温まで冷却し、シリンダー内を大気圧に開放し、含フッ素マクロ開始剤の溶液（以下「重合溶液Ａ１」）を得た。内容物の固形分濃度から重合率は９９％であった。
【００９１】
（(ＦＡＡＣ６の単独重合体)−ｂ(ブロック)−(ポリアクリル酸ステアリル)の作製）
上記シリンダー内の重合溶液Ａ１に、アクリル酸ステアリル １．０ｇ、Ｖ−６５  ６．２ｍｇ、ＭＴＦ  ２．０ｇ、およびトルエン １．０ｇを加えた。液体窒素にシリンダーを浸漬し内容物を凍結後、油回転式真空ポンプにより５分間脱気した。ニードルバルブを閉じた後、６０℃のオイルバスにシリンダーを１６時間浸漬した。シリンダーを室温まで冷却し、シリンダー内を大気圧に開放し、重合溶液（以下「重合溶液Ａ２」）を得た。内容物の固形分濃度から重合率は９８％であった。【００９２】
得られた重合溶液Ａ２をメタノールに滴下し、共重合体を再沈した。次いで固形物を8０℃、５時間減圧乾燥し揮発成分を除去した。得られた共重合物をＧＰＣにより分析したところ、単峰性のピークが観察された。この結果から、共重合物は（ＦＡＡＣ６の単独重合体）−ｂ（ブロック）−（ポリアクリル酸ステアリル）であることが確認された（図１参照）。また1Ｈ−ＮＭＲ分析より、含フッ素ブロック共重合体の数平均分子量および組成を求めた（４．３ｐｐｍピーク（ポリＦＡＡＣ６）積分値と４．０ｐｐｍピーク（ポリアクリル酸ステアリル）積分値の比から算出）。【００９３】
（参考例２−１）
（非フッ素マクロ開始剤の作製）
内容量９６ｍｌのＨｉｐｅｒ Ｇｌａｓｓ（登録商標）シリンダー（ＨＰＧ−９６：耐圧ガラス工業株式会社製）にマグネット攪拌子、アクリル酸ステアリル １．０ｇ、ＣＤＳＴＳＰ  ０．１０ｇ、Ｖ−６５  ６．２ｍｇおよびトルエン １．０ｇを仕込んだ。液体窒素にシリンダーを浸漬し内容物を凍結後、油回転式真空ポンプにより５分間脱気した。ニードルバルブを閉じた後、６０℃のオイルバスに１６時間シリンダーを浸漬した。シリンダーを室温まで冷却し、シリンダー内を大気圧に開放し、含フッ素マクロ開始剤の溶液（以下「重合溶液Ｚ１」）を得た。内容物の固形分濃度から重合率は９６％であった。【００９４】
（(ポリアクリル酸ステアリル)−b(ブロック)−(FAAC6の単独重合体)の作製）
上記シリンダー内の重合溶液Ｚ１に、ＦＡＡＣ６  ４．０ｇ、Ｖ−６５  １２．３ｍｇ、ＭＴＦ  ４．６ｇを加えた。液体窒素にシリンダーを浸漬し内容物を凍結後、油回転式真空ポンプにより５分間脱気した。ニードルバルブを閉じた後、６０℃のオイルバスにシリンダーを１６時間浸漬した。シリンダーを室温まで冷却し、シリンダー内を大気圧に開放し、重合溶液（以下「重合溶液Ｚ２」）を得た。内容物の固形分濃度から重合率は９７％であった。【００９５】
得られた重合溶液Ｚ２をメタノールに滴下し、共重合体を再沈した。次いで固形物を８０℃、５時間減圧乾燥し揮発成分を除去した。得られた共重合物をＧＰＣにより分析したところ、複数のピークが観察された。この結果から、共重合物は（ＦＡＡＣ６の単独重合体）−ｂ（ブロック）−（ポリアクリル酸ステアリル）、ポリアクリル酸ステアリルおよびＦＡＡＣ６の単独重合体を主成分とする混合物であることが確認された（図１参照）。【００９６】
（実施例２−２）
（含フッ素マクロ開始剤の作製〉
ＦＡＡＣ６の代わりにＦＡＡＣ１０（２Ｈ）を用いた以外は、参考実施例２−１と同様に含フッ素マクロ開始剤を作製した。
重合率は９６％であった。
ここで、得られた含フッ素マクロ開始剤の溶液を、以下「重合溶液Ｂ１」とする。
【００９７】
（ＦＡＡＣ１０（２Ｈ）の単独重合体）−ｂ（ブロック）−（ポリアクリル酸ステアリル）の作製
含フッ素マクロ開始剤の溶液として、上記重合溶液Ａ１に代えて上記重合溶液Ｂ１を用いたことを除き、参考実施例２−１の（ＦＡＡＣ６の単独重合体）−ｂ（ブロック〉−（ポリアクリル酸ステアリル）の作製と同様に行った。内容物の固形分濃度から重合率は９６％であった。
【００９８】
得られた共重合物をＧＰＣにより分析したところ、単峰性のピークが観察された。この結果から、共重合物は（ＦＡＡＣ１０（２Ｈ）の単独重合体）−ｂ（プロック）−（ポリアクリル酸オクタデシル）であることが確認された（図２参照）。
実施例２−２、参考実施例２−１および参考例２−１の結果を表５にまとめた。
【００９９】
【表５】
0006591896.tif 000034
【図１】
0006591896.tif 000041
【図２】
0006591896.tif 000042